(57)【要約】【課題】耐久性、発光効率を向上させつつ、発光位置の変化が小さく、電流による色度変化を抑制できる有機電界発光素子の提供。【解決手段】陽極と陰極との間に、陽極側から第１有機層と、第２有機層と、第３有機層との順で積層されてなる有機層を有し、第１有機層が、第１有機層における含有量が１０〜９０質量％である第１ホスト材料と、第１有機層における含有量が１０〜９０質量％である第１正孔輸送性燐光発光材料とを含み、第２有機層が、第２有機層における含有量が６５〜９６．９質量％である第２ホスト材料と、第２有機層における含有量が３〜３０質量％である第２正孔輸送性燐光発光材料と、第２有機層における含有量が０．１〜５質量％である電子トラップ材料とを含み、第１有機層と第２有機層との合計の平均厚みが、少なくとも４０ｎｍ、第３有機層が、第２正孔輸送性燐光発光材料の三重項励起準位よりも少なくとも０．１ｅＶ高い正孔ブロック材料を含む有機電界発光素子である。【選択図】図１
2011171269.tif 000002
【特許請求の範囲】
【請求項１】
陽極と陰極との間に、該陽極側から第１有機層と、第２有機層と、第３有機層との順で積層されてなる有機層を有してなる有機電界発光素子であって、
前記第１有機層が、前記第１有機層における含有量が１０質量％〜９０質量％である第１ホスト材料と、前記第１有機層における含有量が１０質量％〜９０質量％である第１正孔輸送性燐光発光材料と、を少なくとも含み、
前記第２有機層が、前記第２有機層における含有量が６５質量％〜９６．９質量％である第２ホスト材料と、前記第２有機層における含有量が３質量％〜３０質量％である第２正孔輸送性燐光発光材料と、前記第２有機層における含有量が０．１質量％〜５質量％である電子トラップ材料と、を少なくとも含み、
前記第２ホスト材料、前記第２正孔輸送性燐光発光材料、及び前記電子トラップ材料が、下記式に示す関係を満たし、
｜ＨＯＭＯｔ２｜  ＞  ｜ＨＯＭＯｈ２｜
｜ＨＯＭＯｔ２｜  ＞  ｜ＨＯＭＯＰ２｜
｜ＬＵＭＯｈ２｜＋  ０.２５ｅＶ  ＜  ｜ＬＵＭＯｔ２｜
｜ＬＵＭＯＰ２｜＋  ０.２５ｅＶ  ＜  ｜ＬＵＭＯｔ２｜
ただし、ＨＯＭＯｔ２は、第２有機層に含まれる電子トラップ材料の最高被占軌道（ＨＯＭＯ準位）を表し、ＨＯＭＯｈ２は、第２ホスト材料のＨＯＭＯ準位を表し、ＨＯＭＯｐ２は、第２正孔輸送性燐光発光材料のＨＯＭＯ準位を表し、ＬＵＭＯｈ２は、第２ホスト材料の最低空軌道（ＬＵＭＯ準位）を表し、ＬＵＭＯｔ２は、第２有機層の含まれる電子トラップ材料のＬＵＭＯ準位を表し、ＬＵＭＯｐ２は、第２正孔輸送性燐光発光材料のＬＵＭＯ準位を表す。
前記第１有機層と前記第２有機層との合計の平均厚みが、少なくとも４０ｎｍであり、
前記第３有機層が、前記第２正孔輸送性燐光発光材料の三重項励起準位（Ｔ１）よりも少なくとも０．１ｅＶ高い三重項励起準位（Ｔ１）を有する正孔ブロック材料を少なくとも含むことを特徴とする有機電界発光素子。
【請求項２】
第１有機層が、０．１質量％〜５質量％の電子トラップ材料を含み、前記第１ホスト材料、前記第１正孔輸送性燐光発光材料、及び前記電子トラップ材料が、下記式に示す関係を満たす請求項１に記載の有機電界発光素子。
｜ＨＯＭＯｔ１｜  ＞  ｜ＨＯＭＯｈ１｜
｜ＨＯＭＯｔ１｜  ＞  ｜ＨＯＭＯＰ１｜
｜ＬＵＭＯｈ１｜＋  ０.２５ｅＶ  ＜  ｜ＬＵＭＯｔ１｜
｜ＬＵＭＯＰ１｜＋  ０.２５ｅＶ  ＜  ｜ＬＵＭＯｔ１｜
ただし、ＨＯＭＯｔ１は、第１有機層に含まれる電子トラップ材料の最高被占軌道（ＨＯＭＯ準位）を表し、ＨＯＭＯｈ１は、第１ホスト材料のＨＯＭＯ準位を表し、ＨＯＭＯｐ１は、第１正孔輸送性燐光発光材料のＨＯＭＯ準位を表し、ＬＵＭＯｈ１は、第１ホスト材料の最低空軌道（ＬＵＭＯ準位）を表し、ＬＵＭＯｔ１は、第１有機層の含まれる電子トラップ材料のＬＵＭＯ準位を表し、ＬＵＭＯｐ１は、第１正孔輸送性燐光発光材料のＬＵＭＯ準位を表す。
【請求項３】
電子トラップ材料が、電子輸送性燐光材料である請求項１から２のいずれかに記載の有機電界発光素子。
【請求項４】
第１正孔輸送性燐光発光材料の含有量が、第２正孔輸送性燐光発光材料の含有量より少なくとも１０質量％高い請求項１から３のいずれかに記載の有機電界発光素子。
【請求項５】
第１正孔輸送性燐光発光材料及び第２正孔輸送性燐光発光材料が、イリジウム系錯体である請求項１から４のいずれかに記載の有機電界発光素子。
【請求項６】
電子トラップ材料が、白金系錯体である請求項１から５のいずれかに記載の有機電界発光素子。
【発明の詳細な説明】
【技術分野】
【０００１】
本発明は、有機電界発光素子（以下、「有機エレクトロルミネッセンス素子」、「有機ＥＬ素子」と称することもある）に関する。
【背景技術】
【０００２】
有機電界発光素子は、自発光、高速応答などの特長を持ち、フラットパネルディスプレイへの適用が期待されており、特に、正孔輸送性の有機薄膜（正孔輸送層）と電子輸送性の有機薄膜（電子輸送層）とを積層した２層型（積層型）のものが報告されて以来、１０Ｖ以下の低電圧で発光する大面積発光素子として関心を集めている。積層型の有機電界発光素子は、正極／正孔輸送層／発光層／電子輸送層／負極、を基本構成としている。
【０００３】
このような有機電界発光素子において、高い発光効率を実現するため、種々の検討がなされており、例えば、イリジウム錯体系の正孔輸送性の燐光発光材料を発光層などに含有させることが提案されている（特許文献１参照）。
しかしながら、この提案では、発光層を通り抜けた電子が発光層と正孔輸送層との界面に蓄積し、その一部が正孔輸送層に漏れ出すことで耐久性、発光効率の低下が引き起こされるという問題があった。
【０００４】
このような問題を解決するために、例えば、従来の正孔注入層／正孔輸送層／発光層、の基本構成を、正孔注入層／正孔輸送層兼発光層／発光層、と構成させることで耐久性及び発光効率を向上させることが提案されている（特許文献２参照）。
しかしながら、この提案では、電流値によって発光位置が大きく変わり、光学干渉効果で色度の変化が大きくなってしまうという問題があった。特に、青色素子の場合、色度の変化が大きいだけでなく、耐久性及び発光効率を十分に向上させることができないという問題があった。
【０００５】
したがって、優れた耐久性、発光効率及び電流による色度変化の抑制を両立することができる有機電界発光素子の速やかな開発が強く求められているのが現状である。
【先行技術文献】
【特許文献】
【０００６】
【特許文献１】特許第３，９２９，６８９号公報
【特許文献２】国際公開第２００９／０３０９８１号パンフレット
【発明の概要】
【発明が解決しようとする課題】
【０００７】
本発明は、従来における前記諸問題を解決し、以下の目的を達成することを課題とする。即ち、本発明は、耐久性、発光効率を向上させつつ、発光位置の変化が小さく、電流による色度変化を抑制できる有機電界発光素子を提供することを目的とする。
【課題を解決するための手段】
【０００８】
前記課題を解決するための手段としては、以下の通りである。即ち、
＜１＞  陽極と陰極との間に、該陽極側から第１有機層と、第２有機層と、第３有機層との順で積層されてなる有機層を有してなる有機電界発光素子であって、
前記第１有機層が、前記第１有機層における含有量が１０質量％〜９０質量％である第１ホスト材料と、前記第１有機層における含有量が１０質量％〜９０質量％である第１正孔輸送性燐光発光材料と、を少なくとも含み、
前記第２有機層が、前記第２有機層における含有量が６５質量％〜９６．９質量％である第２ホスト材料と、前記第２有機層における含有量が３質量％〜３０質量％である第２正孔輸送性燐光発光材料と、前記第２有機層における含有量が０．１質量％〜５質量％である電子トラップ材料と、を少なくとも含み、
前記第２ホスト材料、前記第２正孔輸送性燐光発光材料、及び前記電子トラップ材料が、下記式に示す関係を満たし、
｜ＨＯＭＯｔ２｜  ＞  ｜ＨＯＭＯｈ２｜
｜ＨＯＭＯｔ２｜  ＞  ｜ＨＯＭＯＰ２｜
｜ＬＵＭＯｈ２｜＋  ０.２５ｅＶ  ＜  ｜ＬＵＭＯｔ２｜
｜ＬＵＭＯＰ２｜＋  ０.２５ｅＶ  ＜  ｜ＬＵＭＯｔ２｜
ただし、ＨＯＭＯｔ２は、第２有機層に含まれる電子トラップ材料の最高被占軌道（ＨＯＭＯ準位）を表し、ＨＯＭＯｈ２は、第２ホスト材料のＨＯＭＯ準位を表し、ＨＯＭＯｐ２は、第２正孔輸送性燐光発光材料のＨＯＭＯ準位を表し、ＬＵＭＯｈ２は、第２ホスト材料の最低空軌道（ＬＵＭＯ準位）を表し、ＬＵＭＯｔ２は、第２有機層の含まれる電子トラップ材料のＬＵＭＯ準位を表し、ＬＵＭＯｐ２は、第２正孔輸送性燐光発光材料のＬＵＭＯ準位を表す。
前記第１有機層と前記第２有機層との合計の平均厚みが、少なくとも４０ｎｍであり、
前記第３有機層が、前記第２正孔輸送性燐光発光材料の三重項励起準位（Ｔ１）よりも少なくとも０．１ｅＶ高い三重項励起準位（Ｔ１）を有する正孔ブロック材料を少なくとも含むことを特徴とする有機電界発光素子である。
＜２＞  第１有機層が、０．１質量％〜５質量％の電子トラップ材料を含み、前記第１ホスト材料、前記第１正孔輸送性燐光発光材料、及び前記電子トラップ材料が、下記式に示す関係を満たす前記＜１＞に記載の有機電界発光素子である。
｜ＨＯＭＯｔ１｜  ＞  ｜ＨＯＭＯｈ１｜
｜ＨＯＭＯｔ１｜  ＞  ｜ＨＯＭＯＰ１｜
｜ＬＵＭＯｈ１｜＋  ０.２５ｅＶ  ＜  ｜ＬＵＭＯｔ１｜
｜ＬＵＭＯＰ１｜＋  ０.２５ｅＶ  ＜  ｜ＬＵＭＯｔ１｜
ただし、ＨＯＭＯｔ１は、第１有機層に含まれる電子トラップ材料の最高被占軌道（ＨＯＭＯ準位）を表し、ＨＯＭＯｈ１は、第１ホスト材料のＨＯＭＯ準位を表し、ＨＯＭＯｐ１は、第１正孔輸送性燐光発光材料のＨＯＭＯ準位を表し、ＬＵＭＯｈ１は、第１ホスト材料の最低空軌道（ＬＵＭＯ準位）を表し、ＬＵＭＯｔ１は、第１有機層の含まれる電子トラップ材料のＬＵＭＯ準位を表し、ＬＵＭＯｐ１は、第１正孔輸送性燐光発光材料のＬＵＭＯ準位を表す。
＜３＞  電子トラップ材料が、電子輸送性燐光材料である前記＜１＞から＜２＞のいずれかに記載の有機電界発光素子である。
＜４＞  第１正孔輸送性燐光発光材料の含有量が、第２正孔輸送性燐光発光材料の含有量より少なくとも１０質量％高い前記＜１＞から＜３＞のいずれかに記載の有機電界発光素子である。
＜５＞  第１正孔輸送性燐光発光材料及び第２正孔輸送性燐光発光材料が、イリジウム系錯体である前記＜１＞から＜４＞のいずれかに記載の有機電界発光素子である。
＜６＞  電子トラップ材料が、白金系錯体である前記＜１＞から＜５＞のいずれかに記載の有機電界発光素子である。
【発明の効果】
【０００９】
本発明によれば、従来における前記諸問題を解決し、前記目的を達成することができ、耐久性、発光効率を向上させつつ、発光位置の変化が小さく、電流による色度変化を抑制できる有機電界発光素子を提供することができる。
【図面の簡単な説明】
【００１０】
【図１】図１は、本発明の有機電界発光素子の層構成の一例を示す概略図である。
【図２】図２は、本発明の有機電界発光素子の層構成の一例を示す概略図である。
【図３】図３は、本発明の有機電界発光素子の層構成の一例を示す概略図である。
【発明を実施するための形態】
【００１１】
（有機電界発光素子）
本発明の有機電界発光素子は、陽極と陰極との間に、前記陽極側から第１有機層と、第２有機層と、第３有機層とをこの順で積層してなる有機層を有してなり、更に必要に応じてその他の層を有してなる。
【００１２】
＜有機層＞
前記有機層は、前記陽極側から第１有機層と、第２有機層と、第３有機層との順で積層されてなる。
前記第１有機層、第２有機層、及び第３有機層以外の他の有機層としては、正孔注入層、正孔輸送層、電子輸送層、電子注入層などの各層が挙げられる。
【００１３】
なお、前記第１有機層と第２有機層の界面としては、前記第１有機層と前記第２有機層が全く同一材料、同一濃度で構成される場合、前記第１有機層と第２有機層を含む有機層の中間点を前記第１有機層と前記第２有機層との界面とする。
【００１４】
前記有機層を構成する各層の形成方法としては、蒸着法やスパッタ法等の乾式製膜法、湿式塗布方式、転写法、印刷法、塗布法、インクジェット方式、スプレー法などが挙げられる。
【００１５】
＜＜第１有機層、第２有機層＞＞
前記第１有機層は、電界印加時に陽極側より正孔を受け取り、陰極側に輸送する機能を有する正孔輸送層としての機能を有しつつ、電界印加時陽極側より正孔を受け取り、かつ前記第２有機層で正孔と再結合せずに漏れてきた電子を受け取り、正孔と電子の再結合の場を提供して発光させる発光層としての機能も有する層である。
前記第１有機層としては、第１ホスト材料と、第１正孔輸送性燐光発光材料とを含み、更に必要に応じて、電子トラップ材料、その他の成分を有してなる。
【００１６】
前記第２有機層は、電界印加時に陽極側から正孔を受け取り、陰極側から電子を受け取り、正孔と電子の再結合の場を提供して発光させる発光層としての機能を有する層である。
前記第２有機層としては、第２ホスト材料と、第２正孔輸送性燐光発光材料と、電子トラップ材料とを含み、更に必要に応じてその他の成分を有してなる。
【００１７】
前記第１有機層に含有する第１ホスト材料、第１正孔輸送性燐光発光材料、電子トラップ材料、並びに、前記第２有機層に含有する第２ホスト材料、第２正孔輸送性燐光発光材料及び電子トラップ材料としては、下記式に示す関係を満たす。
｜ＨＯＭＯｔ２｜  ＞  ｜ＨＯＭＯｈ２｜                （１）
｜ＨＯＭＯｔ２｜  ＞  ｜ＨＯＭＯＰ２｜                （２）
｜ＨＯＭＯｔ１｜  ＞  ｜ＨＯＭＯｈ１｜                （３）
｜ＨＯＭＯｔ１｜  ＞  ｜ＨＯＭＯＰ１｜                （４）
ただし、ＨＯＭＯｔ２は、第２有機層に含まれる電子トラップ材料の最高被占軌道（ＨＯＭＯ準位）を表し、ＨＯＭＯｈ２は、第２ホスト材料のＨＯＭＯ準位を表し、ＨＯＭＯｐ２は、第２正孔輸送性燐光発光材料のＨＯＭＯ準位を表し、ＨＯＭＯｔ１は、第１有機層に含まれる電子トラップ材料のＨＯＭＯ準位を表し、ＨＯＭＯｈ１は、第１ホスト材料のＨＯＭＯ準位を表し、ＨＯＭＯｐ１は、第１正孔輸送性燐光発光材料のＨＯＭＯ準位を表す。
【００１８】
なお、最高被占軌道（ＨＯＭＯ準位）、最低空軌道（ＬＵＭＯ準位）は、すべて米国Ｇａｕｓｓｉａｎ社製の分子軌道計算用ソフトウェアであるＧａｕｓｓｉａｎ０３（Ｇａｕｓｓｉａｎ  ０３，  Ｒｅｖｉｓｉｏｎ  Ｄ．０２，Ｍ．Ｊ．Ｆｒｉｓｃｈ，ｅｔ  ａｌ，  Ｇａｕｓｓｉａｎ，  Ｉｎｃ．，  Ｗａｌｌｉｎｇｆｏｒｄ  ＣＴ，２００４．）を用いて計算した時の計算値であり、キーワードとしてＢ３ＬＹＰ／６−３１Ｇ＊を用いて構造最適化を行うことにより算出した計算値（ｅＶ単位換算値）と定義する。この手法で求めた計算値は実験値との相関が高い。
【００１９】
前記式（１）〜（４）が満たされない場合、電子トラップ材料が正孔移動を阻害するため、駆動電圧が高くなり発光効率が低下することがある。
【００２０】
前記式（１）〜（４）より、正孔は、第１有機層及び第２有機層のよりエネルギーレベルの低いホスト、もしくは、正孔輸送性燐光材料を経由して、電子がトラップされた第２有機層と後述する第３有機層との界面に到達する。このため、前記界面近傍で正孔と電子とが再結合し、前記界面近傍に発光領域が存在することとなる。
【００２１】
前記第１有機層と前記第２有機層との合計の平均厚みとしては、少なくとも４０ｎｍであり、５０ｎｍ以上が好ましく、６０ｎｍ以上がより好ましい。
前記合計の平均厚みが、４０ｎｍ未満であると、発光効率、耐久性が低下することがある。
【００２２】
前記第１有機層の平均厚みとしては、５ｎｍ以上が好ましく、１０ｎｍ以上がより好ましく、２０ｎｍ以上が特に好ましい。
前記平均厚みが、５ｎｍ未満であると、発光効率、耐久性が低下することがある。
【００２３】
前記第２有機層の平均厚みとしては、５ｎｍ以上が好ましく、１０ｎｍ以上がより好ましく、２０ｎｍ以上が特に好ましい。
前記平均厚みが、５ｎｍ未満であると、発光効率、耐久性が低下することがある。
ここで、前記第１有機層の平均厚み、及び前記第２有機層の平均厚みは、例えば触針式表面形状測定器により測定することができる。これら各層の平均厚みは、１０箇所測定の平均値である。
【００２４】
−第１ホスト材料、第２ホスト材料−
前記第１ホスト材料の含有量（濃度）としては、第１有機層の質量に対して、１０質量％〜９０質量％が好ましく、４０質量％〜９０質量％がより好ましく、７０質量％〜９０質量％が特に好ましい。
前記濃度が、１０質量％未満、もしくは、９０質量％を超えると、駆動電圧が高くなり、発光効率が低下することがある。
前記第２ホスト材料の含有量（濃度）としては、第２有機層の質量に対して、６５質量％〜９６．９質量％が好ましく、８０質量％〜９５質量％がより好ましく、８０質量％〜９３質量％が特に好ましい。
前記濃度が、６５質量％未満で、もしくは、９６．９質量％を超えると、駆動電圧が高くなり発光効率が低下することがある。
【００２５】
前記第１ホスト材料及び前記第２ホスト材料としては、特に制限はなく、前記第１ホスト材料及び前記第２ホスト材料とは同一材料であってもよく、異なる材料であってもよい。以下、前記第１ホスト材料及び前記第２ホスト材料（以下、前記第１ホスト材料及び前記第２ホスト材料をまとめて「ホスト材料」という）について説明する。
【００２６】
−−ホスト材料−−
前記ホスト材料としては、特に制限はなく、目的に応じて適宜選択することができ、例えば、アントラセン、トリフェニレン、ピロール、インドール、カルバゾール、アザインドール、アザカルバゾール、ピラゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、それらの誘導体などが挙げられる。
これらの中でも、インドール誘導体、カルバゾール誘導体、アザインドール誘導体、アザカルバゾール誘導体、芳香族第三級アミン化合物、チオフェン誘導体が好ましく、分子内にインドール骨格、カルバゾール骨格、アザインドール骨格、アザカルバゾール骨格、又は芳香族第三級アミン骨格を有するものがより好ましく、カルバゾール骨格を有する化合物が特に好ましい。
また、前記ホスト材料としては、前記ホスト材料の水素を一部又は全てを重水素に置換したものを用いることもできる。
【００２７】
このような前記ホスト材料としての具体的化合物としては、例えば下記のものが挙げられるが、これらに限定されるものではない。
【００２８】
【化１】
2011171269.tif 000003
【００２９】
【化２】
2011171269.tif 000004
【００３０】
【化３】
2011171269.tif 000005
【００３１】
【化４】
2011171269.tif 000006
【００３２】
【化５】
2011171269.tif 000007
【００３３】
−第１正孔輸送性燐光発光材料、第２正孔輸送性燐光発光材料−
前記第１正孔輸送性燐光発光材料の含有量（濃度）としては、第１有機層の質量における含有量が１０質量％〜９０質量％が好ましく、１５質量％〜６０質量％がより好ましく、１５質量％〜４０質量％が特に好ましい。
前記含有量が、１０質量％未満、もしくは、９０質量％を超えると、駆動電圧が高くなり、発光効率が低下することがある。
前記第２正孔輸送性燐光発光材料の含有量（濃度）としては、第２有機層の質量における含有量が３質量％〜３０質量％が好ましく、５質量％〜２０質量％がより好ましく、７質量％〜２０質量％が特に好ましい。
前記含有量が、３質量％未満、もしくは、２５質量％を超えると、駆動電圧が高くなり、発光効率が低下することがある。
なお、前記第１正孔輸送性燐光発光材料の含有量（濃度）としては、前記第２正孔輸送性燐光発光材料の含有量よりも少なくとも１０質量％高いことが好ましく、１２．５質量％以上がより好ましく、１５質量％以上が特に好ましい。
前記含有量が、１０質量％未満であると、駆動電圧が高くなることがある。
【００３４】
前記第１正孔輸送性燐光発光材料及び前記第２正孔輸送性燐光発光材料としては、正孔輸送性の燐光発光材料であれば特に制限はなく、前記第１正孔輸送性燐光発光材料及び前記第２正孔輸送性燐光発光材料とは同一材料であってもよく、異なる材料であってもよい。以下、前記第１正孔輸送性燐光発光材料及び前記第２正孔輸送性燐光発光材料（以下、前記第１正孔輸送性燐光発光材料及び前記第２正孔輸送性燐光発光材料をまとめて「正孔輸送性燐光発光材料」という）について説明する。
【００３５】
−−正孔輸送性燐光発光材料−−
前記正孔輸送性燐光発光材料の最低空軌道（ＬＵＭＯ準位）としては、０ｅＶ〜−２．０ｅＶが好ましく、０ｅＶ〜−１．７５ｅＶがより好ましく、０ｅＶ〜−１．５ｅＶが特に好ましい。
前記最低空軌道が、０ｅＶ以上、もしくは、−２．０ｅＶ以下になると、駆動電圧が高くなり発光効率が低下することがある。
また、前記正孔輸送性燐光発光材料の最高被占軌道（ＨＯＭＯ準位）としては、−４．０ｅＶ〜−５．５ｅＶが好ましく、−４．０ｅＶ〜−５．２５ｅＶがより好ましく、−４．０ｅＶ〜−５．０ｅＶが特に好ましい。
前記最高被占軌道が、−４.０ｅＶ以上、もしくは、−５．５ｅＶ以下であると、駆動電圧が高くなり発光効率が低下することがある。
【００３６】
前記正孔輸送性燐光発光材料としては、例えば、米国特許第６３０３２３８号明細書、米国特許第６０９７１４７号明細書、ＷＯ００／５７６７６号パンフレット、ＷＯ００／７０６５５号パンフレット、ＷＯ０１／０８２３０号パンフレット、ＷＯ０１／３９２３４号パンフレット、ＷＯ０１／４１５１２号パンフレット、ＷＯ０２／０２７１４号パンフレット、ＷＯ０２／１５６４５号パンフレット、ＷＯ０２／４４１８９号パンフレット、ＷＯ０５／１９３７３号パンフレット、ＷＯ２００４／１０８８５７号パンフレット、ＷＯ２００５／０４２４４４号パンフレット、ＷＯ２００５／０４２５５０号パンフレット、特開２００１−２４７８５９号公報、特開２００２−３０２６７１号公報、特開２００２−１１７９７８号公報、特開２００３−１３３０７４号公報、特開２００２−２３５０７６号公報、特開２００３−１２３９８２号公報、特開２００２−１７０６８４号公報、ＥＰ１２１１２５７号明細書、特開２００２−２２６４９５号公報、特開２００２−２３４８９４号公報、特開２００１−２４７８５９号公報、特開２００１−２９８４７０号公報、特開２００２−１７３６７４号公報、特開２００２−２０３６７８号公報、特開２００２−２０３６７９号公報、特開２００４−３５７７９１号公報、特開２００６−９３５４２号公報、特開２００６−２６１６２３号公報、特開２００６−２５６９９９号公報、特開２００７−１９４６２号公報、特開２００７−８４６３５号公報、特開２００７−９６２５９号公報、米国特許出願公開２００８／０２９７０３３号明細書、特表２００６−５０１１４４号公報、特開２００５−２２０１３６号公報、特開２００７−１６１６７３号公報、ＷＯ２００３／０８４９７２号パンフレット、米国特許出願公開２００６／０２５１９２３号明細書等に記載の燐光発光化合物などが挙げられる。
【００３７】
これらの中でも、前記正孔輸送性燐光発光材料としては、特に制限はなく、目的に応じて適宜選択することができ、例えば、ルテニウム、ロジウム、パラジウム、タングステン、レニウム、オスミウム、イリジウム、白金、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムなどを含む錯体が挙げられる。これらの中でも、レニウム、イリジウム、白金を含む錯体がより好ましく、イリジウムを含む錯体は、発光効率が高く、耐久性が長いという点で特に好ましい。
前記正孔輸送性燐光発光材料は、フッ素原子、フェニル基、トリフルオロメチル基、シアノ基、シアノ基等の電子求引性基を含まないことが、正孔輸送性という点で特に好ましい。
【００３８】
前記錯体の配位子としては、例えば、Ｇ．Ｗｉｌｋｉｎｓｏｎ等著、Ｃｏｍｐｒｅｈｅｎｓｉｖｅ  Ｃｏｏｒｄｉｎａｔｉｏｎ  Ｃｈｅｍｉｓｔｒｙ，Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」Ｓｐｒｉｎｇｅｒ−Ｖｅｒｌａｇ社１９８７年発行、山本明夫著「有機金属化学−基礎と応用−」裳華房社、１９８２年発行等に記載の配位子などが挙げられる。
前記配位子としては、例えば、ハロゲン配位子、芳香族炭素環配位子、含窒素ヘテロ環配位子、ジケトン配位子、カルボン酸配位子、アルコラト配位子、一酸化炭素配位子、イソニトリル配位子、シアノ配位子などが挙げられる。これらの中でも、含窒素ヘテロ環配位子が特に好ましい。
前記ハロゲン配位子としては、例えば、塩素配位子などが挙げられる。
前記芳香族炭素環配位子としては、例えば、シクロペンタジエニルアニオン、ベンゼンアニオン、又はナフチルアニオンなどが挙げられる。
前記含窒素ヘテロ環配位子としては、例えば、フェニルピリジン、ベンゾキノリン、キノリノール、ビピリジル、フェナントロリンなどが挙げられる。
前記ジケトン配位子としては、例えば、アセチルアセトンなどが挙げられる。
前記カルボン酸配位子としては、例えば、酢酸配位子などが挙げられる。
前記アルコラト配位子としては、例えば、フェノラト配位子などが挙げられる。
【００３９】
前記錯体としては、化合物中に遷移金属原子を１つ有してもよいし、また、２つ以上有するいわゆる複核錯体であってもよく、異種の金属原子を同時に含有していてもよい。これらの中でも、正孔輸送性燐光発光材料としては、例えば下記のものが挙げられるが、これらに限定されるものではない。
【００４０】
【化６】
2011171269.tif 000008
【００４１】
−電子トラップ材料−
前記電子トラップ材料としては、電子を捕獲（トラップ）するために含有される。
前記電子トラップ材料としては、少なくとも第２有機層に含有されていればよく、第１有機層及び第２有機層の両方に含有されている方が好ましい。
前記第１有機層に含有させる電子トラップ材料と、前記第２有機層に含有させる電子トラップ材料とは、同一材料であってもよく、異なる材料であってもよい。
【００４２】
前記電子トラップ材料としては、電子を安定に捕獲（トラップ）するためにＬＵＭＯ準位が前記ホスト材料及び正孔輸送性燐光発光材料のＬＵＭＯ準位よりも大きくする必要があり、以下の関係式を満たすことが好ましい。
｜ＬＵＭＯｈ２｜＋  ０.２５ｅＶ  ＜  ｜ＬＵＭＯｔ２｜              （５）
｜ＬＵＭＯＰ２｜＋  ０.２５ｅＶ  ＜  ｜ＬＵＭＯｔ２｜              （６）
｜ＬＵＭＯｈ１｜＋  ０.２５ｅＶ  ＜  ｜ＬＵＭＯｔ１｜              （７）
｜ＬＵＭＯＰ１｜＋  ０.２５ｅＶ  ＜  ｜ＬＵＭＯｔ１｜              （８）
ただし、ＬＵＭＯｈ２は、第２ホスト材料の最低空軌道（ＬＵＭＯ準位）を表し、ＬＵＭＯｔ２は、第２有機層の含まれる電子トラップ材料のＬＵＭＯ準位を表し、ＬＵＭＯｐ２は、第２正孔輸送性燐光発光材料のＬＵＭＯ準位を表す。ＬＵＭＯｈ１は、第１ホスト材料の最低空軌道（ＬＵＭＯ準位）を表し、ＬＵＭＯｔ１は、第１有機層の含まれる電子トラップ材料のＬＵＭＯ準位を表し、ＬＵＭＯｐ１は、第１正孔輸送性燐光発光材料のＬＵＭＯ準位を表す。
【００４３】
前記式（５）としては、（｜ＬＵＭＯｔ２｜  −  ｜ＬＵＭＯｈ２｜）が０．２５ｅＶ以上が好ましく、０．３ｅＶ以上がより好ましく、０．４ｅＶ以上が特に好ましい。
前記（｜ＬＵＭＯｔ２｜  −  ｜ＬＵＭＯｈ２｜）が、０．２５ｅＶ未満であると、発光効率が低下することがある。
前記式（６）としては、（|ＬＵＭＯｔ２|  −  |ＬＵＭＯｐ２|）が０．２５ｅＶ以上が好ましく、０．３ｅＶ以上がより好ましく、０．４ｅＶ以上が特に好ましい。
前記（｜ＬＵＭＯｔ２｜  −  ｜ＬＵＭＯｐ２｜）が、０．２５ｅＶ未満であると、発光効率が低下することがある。
前記式（７）としては、（｜ＬＵＭＯｔ１｜  −  ｜ＬＵＭＯｈ１｜）が０．２５ｅＶ以上が好ましく、０．３ｅＶ以上がより好ましく、０．４ｅＶ以上が特に好ましい。
前記（｜ＬＵＭＯｔ１｜  −  ｜ＬＵＭＯｈ１｜）が、０．２５ｅＶ未満であると、発光効率が低下することがある。
前記式（８）としては、（｜ＬＵＭＯｔ１｜  −  ｜ＬＵＭＯｐ１｜）が０．２５ｅＶ以上が好ましく、０．３ｅＶ以上がより好ましく、０．４ｅＶ以上が特に好ましい。
前記（｜ＬＵＭＯｔ１｜  −  ｜ＬＵＭＯｐ１｜）が、０．２５ｅＶ未満であると、発光効率が低下することがある。
【００４４】
前記電子トラップ材料の含有量（濃度）としては、第１有機層又は第２有機層の質量における前記電子トラップ材料の含有量が０．１質量％〜５質量％が好ましく、０．１質量％〜４質量％がより好ましく、０.３質量％〜３質量％が特に好ましい。
前記含有量が、０．１質量％未満であると、発光効率が低下することがあり、５質量％を超えると、色度変化が増大することがある。
【００４５】
前記電子トラップ材料の最低空軌道（ＬＵＭＯ準位）としては、−１．５ｅＶ〜−３．０ｅＶが好ましく、−１．７５ｅＶ〜−３．０ｅＶがより好ましく、−２．０ｅＶ〜−３．０ｅＶが特に好ましい。
前記最低空軌道が−１．５ｅＶ未満、もしくは、−３．０ｅＶを超えると、駆動電圧が高くなり、発光効率が低下することがある。
また、前記電子トラップ材料の最高被占軌道（ＨＯＭＯ準位）としては、−５．２５ｅＶ〜−７．０ｅＶが好ましく、−５．５ｅＶ〜−７．０ｅＶがより好ましく、−５．７５ｅＶ〜−７．０ｅＶが特に好ましい。
前記最高被占軌道が−５．２５ｅＶ未満、もしくは、−７．０ｅＶを超えると、駆動電圧が高くなり、発光効率が低下することがある。
【００４６】
前記電子トラップ材料としては、例えば、トリアゾール誘導体、オキサゾール誘導体、オキサジアゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレンペリレン等の複素環テトラカルボン酸無水物、フタロシアニン誘導体、８−キノリノール誘導体の金属錯体やメタルフタロシアニン、ベンゾオキサゾールやベンゾチアゾールを配位子とする金属錯体などが挙げられる。
【００４７】
前記電子トラップ材料としては、発光効率、耐久性が高いという点で電子輸送性燐光発光材料を使用することが好ましい。
前記電子輸送性燐光発光材料としては、特に制限されず、例えば、金属錯体化合物、ベンズイミダゾール誘導体、イミダゾピリジン誘導体、ピリジン誘導体、ピリミジン誘導体、トリアジン誘導体などであることが好ましい。これらの中でも、本発明においては耐久性の点から金属錯体化合物が好ましい。金属錯体化合物は、金属に配位する少なくとも１つの窒素原子又は酸素原子又は硫黄原子を有する配位子をもつ金属錯体化合物がより好ましい。
前記金属錯体化合物中の金属イオンとしては、例えば、ルテニウムイオン、ロジウムイオン、パラジウムイオン、タングステンイオン、レニウムイオン、オスミウムイオン、イリジウムイオン、白金イオン、ランタンイオン、セリウムイオン、プラセオジムイオン、ネオジムイオン、サマリウムイオン、ユーロピウムイオン、ガドリニウムイオン、テルビウムイオン、ジスプロシウムイオン、ホルミウムイオン、エルビウムイオン、ツリウムイオン、イッテルビウムイオン、ルテシウムイオンを含む錯体などが挙げられる。これらの中でも、ＬＵＭＯのエネルギー準位が大きく、電子トラップ性が高い点からルテニウムイオン、ロジウムイオン、パラジウムイオン、白金イオンを含む錯体がより好ましく、ＬＵＭＯが大きく電子トラップ性が強い白金イオンを含む錯体が特に好ましい。
前記電子輸送性燐光発光材料としては、フッ素原子、フェニル基、トリフルオロメチル基、シアノ基、シアノ基等の電子求引性基を少なくとも１つ以上含むことが、電子輸送性という点で特に好ましい。
【００４８】
前記金属錯体中に含まれる配位子としては、種々の公知の配位子が有るが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」、Ｓｐｒｉｎｇｅｒ−Ｖｅｒｌａｇ社、Ｈ．Ｙｅｒｓｉｎ著、１９８７年発行、「有機金属化学−基礎と応用−」、裳華房社、山本明夫著、１９８２年発行等に記載の配位子が挙げられる。
【００４９】
前記配位子として、好ましくは含窒素ヘテロ環配位子（好ましくは炭素数１〜３０、より好ましくは炭素数２〜２０、特に好ましくは炭素数３〜１５）であり、単座配位子であっても２座以上の配位子であってもよい。好ましくは２座以上６座以下の配位子である。また、２座以上６座以下の配位子と単座の混合配位子も好ましい。
前記配位子としては、例えば、アジン配位子、ヒドロキシフェニルアゾール配位子、アルコキシ配位子、アリールオキシ配位子、ヘテロアリールオキシ配位子、アルキルチオ配位子、アリールチオ配位子、ヘテロアリールチオ配位子、シロキシ配位子、芳香族炭化水素アニオン配位子、芳香族ヘテロ環アニオン配位子、インドレニンアニオン配位子などが挙げられる。これらの中でも、含窒素ヘテロ環配位子、アリールオキシ配位子、ヘテロアリールオキシ基、シロキシ配位子が好ましく、含窒素ヘテロ環配位子、アリールオキシ配位子、シロキシ配位子、芳香族炭化水素アニオン配位子、芳香族ヘテロ環アニオン配位子がより好ましい。
前記アジン配位子としては、例えば、ピリジン配位子、ビピリジル配位子、ターピリジン配位子などが挙げられる。
前記ヒドロキシフェニルアゾール配位子としては、例えば、ヒドロキシフェニルベンズイミダゾール配位子、ヒドロキシフェニルベンズオキサゾール配位子、ヒドロキシフェニルイミダゾール配位子、ヒドロキシフェニルイミダゾピリジン配位子などが挙げられる。
前記アルコキシ配位子としては、例えば、好ましくは炭素数１〜３０、より好ましくは炭素数１〜２０、特に好ましくは炭素数１〜１０であり、例えば、メトキシ、エトキシ、フェノキシ、ブトキシ、２−エチルヘキシロキシなどが挙げられる。
前記アリールオキシ配位子としては、好ましくは炭素数６〜３０、より好ましくは炭素数６〜２０、特に好ましくは炭素数６〜１２であり、例えば、フェニルオキシ、１−ナフチルオキシ、２−ナフチルオキシ、２，４，６−トリメチルフェニルオキシ、４−ビフェニルオキシなどが挙げられる。
前記ヘテロアリールオキシ配位子としては、例えば、好ましくは炭素数１〜３０、より好ましくは炭素数１〜２０、特に好ましくは炭素数１〜１２であり、例えば、ピリジルオキシ、ピラジルオキシ、ピリミジルオキシ、キノリルオキシなどが挙げられる。
前記アルキルチオ配位子としては、好ましくは炭素数１〜３０、より好ましくは炭素数１〜２０、特に好ましくは炭素数１〜１２であり、例えば、メチルチオ、エチルチオなどが挙げられる。
前記アリールチオ配位子としては、好ましくは炭素数６〜３０、より好ましくは炭素数６〜２０、特に好ましくは炭素数６〜１２であり、例えば、フェニルチオなどが挙げられる。
前記ヘテロアリールチオ配位子としては、好ましくは炭素数１〜３０、より好ましくは炭素数１〜２０、特に好ましくは炭素数１〜１２であり、例えば、ピリジルチオ、２−ベンズイミゾリルチオ、２−ベンズオキサゾリルチオ、２−ベンズチアゾリルチオなどが挙げられる。
前記シロキシ配位子としては、好ましくは炭素数１〜３０、より好ましくは炭素数３〜２５、特に好ましくは炭素数６〜２０であり、例えば、トリフェニルシロキシ基、トリエトキシシロキシ基、トリイソプロピルシロキシ基などが挙げられる。
前記芳香族炭化水素アニオン配位子としては、好ましくは炭素数６〜３０、より好ましくは炭素数６〜２５、特に好ましくは炭素数６〜２０であり、例えば、フェニルアニオン、ナフチルアニオン、アントラニルアニオンなどが挙げられる。
前記芳香族ヘテロ環アニオン配位子としては、好ましくは炭素数１〜３０、より好ましくは炭素数２〜２５、特に好ましくは炭素数２〜２０であり、例えば、ピロールアニオン、ピラゾールアニオン、ピラゾールアニオン、トリアゾールアニオン、オキサゾールアニオン、ベンゾオキサゾールアニオン、チアゾールアニオン、ベンゾチアゾールアニオン、チオフェンアニオン、ベンゾチオフェンアニオンなどが挙げられる。
【００５０】
このような電子トラップ材料としては、具体的には、例えば、以下の材料を挙げることができるが、これらに限定されるものではない。
【００５１】
【化７】
2011171269.tif 000009
【００５２】
＜＜第３有機層＞＞
前記第３有機層は、前記陰極から注入された電子を第２有機層へと輸送しつつ、陽極側から第２有機層に輸送された正孔が陰極側に通り抜けることを防止する機能を有する層であり、第２有機層と隣接している。
前記第３有機層としては、正孔ブロック材料を含み、更に必要に応じてその他の成分を有してなる。
【００５３】
前記正孔ブロック材料としては、前記陰極から注入された電子を前記第２有機層へと輸送しつつ、前記陽極側から第２有機層に輸送された正孔が陰極側に通り抜けることを防止することができれば特に制限はなく、目的に応じて適宜選択することができ、例えば、アルミニウム錯体、フェナントロリン誘導体、トリフェニレン化合物、カルバゾール化合物などが挙げられる。
【００５４】
前記正孔ブロック材料の三重項励起準位（Ｔ１）としては、前記第２正孔輸送性燐光発光材料の三重項励起準位（Ｔ１）よりも少なくとも０．１ｅＶ高いことが必要であり、０．２ｅＶ以上が好ましく、０．３ｅＶ以上がより好ましい。
前記正孔ブロック材料と前記第２正孔輸送性燐光発光材料との三重項励起準位の差が、０．１ｅＶ未満であると、励起子が第３有機層（正孔ブロック層）へ拡散し発光効率が低下することがある。
前記正孔ブロック材料の三重項励起準位を前記第２正孔輸送性燐光発光材料の三重項励起準位よりも０．１ｅＶ以上大きくすることで、陰極側から第２有機層に輸送された正孔は、前記式（１）から（４）に示すように第２有機層と第３有機層との界面でせき止められる。一方、前記陰極から注入された電子は、第３有機層から第２有機層へと輸送される際、前記界面で正孔と衝突する。前記正孔ブロック材料の三重項励起準位を前記第２正孔輸送性燐光発光材料の三重項励起準位よりも０．１ｅＶ以上大きくすることで、主に前記界面付近で効率よく発光する。
なお、正孔ブロック材料の三重項準位（Ｔ１）は、正孔ブロック材料の蒸着膜の７７Ｋ下での、発光スペクトルの短波側の裾野と定義する。また、第２正孔輸送性燐光材料の三重項準位（Ｔ１）は、ｍＣＰと該ｍＣＰに対し１０質量%の正孔輸送性燐光材料をドープした膜の室温での発光スペクトルの短波側の裾野と定義する。
【００５５】
前記正孔ブロック材料は、第２有機層の正孔をブロックするためにＨＯＭＯ準位が前記ホスト材料及び正孔輸送性燐光発光材料のＨＯＭＯ準位よりも大きくする必要があり、以下の関係式を満たすことが好ましい。
｜ＨＯＭＯｐ２｜＋  ０.２５ｅＶ  ＜  ｜ＨＯＭＯｈｂｌ｜                （９）
ただし、ＨＯＭＯｐ２は、第２正孔輸送性燐光発光材料のＨＯＭＯ準位を表し、ＨＯＭＯｈｂｌは、正孔ブロック材料のＨＯＭＯ準位を表す。
【００５６】
前記式（９）としては、（｜ＨＯＭＯｈｂｌ｜  −  ｜ＨＯＭＯｐ２｜）が０．２５ｅＶ以上が好ましく、０．３ｅＶ以上がより好ましく、０．４ｅＶ以上が特に好ましい。
前記（｜ＨＯＭＯｈｂｌ｜  −  ｜ＨＯＭＯｐ２｜）が、０．２５ｅＶ未満であると、発光効率が低下することがある。
【００５７】
前記第３有機層の平均厚みとしては、１ｎｍ〜２０ｎｍが好ましく、３ｎｍ〜１５ｎｍがより好ましく、３ｎｍ〜１０ｎｍが特に好ましい。
前記平均厚みが、１ｎｍ未満であると、発光効率が低下することがあり、２０ｎｍを超えると、駆動電圧が高くなることがある。
【００５８】
＜＜電子注入層、電子輸送層＞＞
前記電子注入層及び電子輸送層は、陽極側から電子を受け取り陽極側に輸送する機能を有する層である。該電子注入層及び電子輸送層は、単層構造であってもよいし、同一組成又は異種組成の複数層からなる多層構造であってもよい。
【００５９】
前記電子注入層及び電子輸送層としては、特に制限はなく、目的に応じて適宜選択することができ、例えば、トリアゾール誘導体、オキサゾール誘導体、オキサジアゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレンペリレン等の複素環テトラカルボン酸無水物、フタロシアニン誘導体、８−キノリノール誘導体の金属錯体やメタルフタロシアニン、ベンゾオキサゾールやベンゾチアゾールを配位子とする金属錯体などが挙げられる。
前記電子注入層及び電子輸送層としては、正孔受容性ドーパントを含有させることができる。
前記成功受容性ドーパントとしては、正孔受容性で有機化合物を還元する性質を有すれば、無機化合物であってもよく、有機化合物であってもよい。
前記無機化合物としては、特に制限はなく、目的に応じて適宜選択することができ、例えば、アルカリ金属、アルカリ土類金属、及びその金属酸化物などが挙げられる。
【００６０】
前記電子注入層及び電子輸送層の厚みとしては、１ｎｍ〜５μｍが好ましく、５ｎｍ〜１μｍがより好ましく、１０ｎｍ〜５００ｎｍが特に好ましい。
【００６１】
＜＜正孔注入層、正孔輸送層＞＞
前記正孔注入層及び正孔輸送層は、陽極又は陽極側から正孔を受け取り陰極側に輸送する機能を有する層である。該正孔注入層及び正孔輸送層は、単層構造であってもよいし、同一組成又は異種組成の複数層からなる多層構造であってもよい。
これらの層に用いられる正孔注入材料、又は正孔輸送材料としては、低分子化合物であっても高分子化合物であってもよく、また、無機化合物であってもよい。
前記正孔注入材料及び正孔輸送材料としては、特に制限はなく、目的に応じて適宜選択することができ、例えば、ピロール誘導体、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、カーボン、三酸化モリブデンなどが挙げられる。これらは、１種単独で使用してもよいし、２種以上を併用してもよい。
【００６２】
前記正孔注入層及び正孔輸送層としては、電子受容性ドーパントを含有させることができる。
前記電子受容性ドーパントとしては、電子受容性で有機化合物を酸化する性質を有すれば、無機化合物であってもよく、有機化合物であってもよい。
前記無機化合物としては、特に制限はなく、目的に応じて適宜選択することができ、例えば、ハロゲン化金属、金属酸化物などが挙げられる。
前記ハロゲン化金属としては、例えば、塩化第二鉄、塩化アルミニウム、塩化ガリウム、塩化インジウム、五塩化アンチモンなどが挙げられる。
前記金属酸化物としては、例えば、五酸化バナジウム、三酸化モリブデンなどが挙げられる。
前記有機化合物としては、特に制限はなく、目的に応じて適宜選択することができ、例えば置換基としてニトロ基、ハロゲン、シアノ基、トリフルオロメチル基等を有する化合物、キノン系化合物、酸無水物系化合物、フラーレンなどが挙げられる。
これらの電子受容性ドーパントは、１種単独で用いてもよいし、２種以上を用いてもよい。
【００６３】
前記電子受容性ドーパントの使用量としては、材料の種類によって異なるが、正孔輸送層材料又は正孔注入材料に対して０．０１質量％〜５０質量％が好ましく、０．０５質量％〜５０質量％がより好ましく、０．１質量％〜３０質量％が特に好ましい。
【００６４】
前記正孔注入層及び正孔輸送層の平均厚みとしては、１ｎｍ〜５００ｎｍが好ましく、５ｎｍ〜２００ｎｍがより好ましく、１０ｎｍ〜１００ｎｍが特に好ましい。
【００６５】
＜陽極＞
前記陽極としては、前記有機層に正孔を供給する電極としての機能を有していれば特に制限されない。本発明の有機電界発光素子の性質上、陽極及び後述する陰極のうち少なくとも一方は透明であることが好ましい。
前記陽極としては、その形状、構造、大きさ等については特に制限はなく、有機電界発光素子の用途、目的に応じて公知の電極材料の中から適宜選択することができる。
前記陽極を構成する材料としては、例えば、導電性金属酸化物、金属、これらの金属と導電性金属酸化物との混合物又は積層物、無機導電性物質、有機導電性材料、これらとＩＴＯとの積層物などが挙げられる。
前記導電性金属酸化物としては、例えば、アンチモン、フッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）などが挙げられる。
前記金属としては、例えば、金、銀、クロム、ニッケルなどが挙げられる。
前記無機導電性物質としては、例えば、ヨウ化銅、硫化銅などが挙げられる。
前記有機導電性材料としては、例えば、ポリアニリン、ポリチオフェン、ポリピロールなどが挙げられる。
【００６６】
前記陽極の形成方法としては、特に制限はなく、公知の方法に従って行うことができ、例えば、湿式方式、化学的方式、物理的方式などが挙げられる。
前記湿式方式としては、例えば、印刷方式、コーティング方式などが挙げられる。
前記化学的方式としては、例えば、ＣＶＤ、プラズマＣＶＤ法などが挙げられる。
前記物理的方式としては、例えば、真空蒸着法、スパッタリング法、イオンプレーティング法などが挙げられる。
【００６７】
なお、前記陽極を形成する際にパターニングを行う場合は、フォトリソグラフィー等による化学的エッチングによって行ってもよいし、レーザー等による物理的エッチングによって行ってもよく、また、マスクを重ねて真空蒸着やスパッタ等をして行ってもよいし、リフトオフ法や印刷法によって行ってもよい。
【００６８】
＜陰極＞
前記陰極としては、前記有機層に電子を注入する電極としての機能を有していれば特に制限されない。
前記陰極としては、その形状、構造、大きさ等については特に制限はなく、有機電界発光素子の用途、目的に応じて公知の電極材料の中から適宜選択することができる。
前記陰極を構成する材料としては、例えば、アルカリ金属、アルカリ土類金属、金、銀、鉛、アルミニウム、ナトリウム−カリウム合金、リチウム−アルミニウム合金、マグネシウム−銀合金、インジウム、イッテルビウム等の希土類金属などが挙げられる。これらは、１種単独で使用してもよいが、安定性と電子注入性とを両立させる観点からは、２種以上を好適に併用することができる。
これらの中でも、電子注入性の点で、アルカリ金属、アルカリ土類金属が好ましく、保存安定性に優れる点で、アルミニウムを主体とする材料が特に好ましい。
前記アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、マグネシウム−アルミニウム合金など）を意味する。
【００６９】
前記陰極の形成方法としては、特に制限はなく、公知の方法に従って行うことができ、例えば、湿式方式、化学的方式、物理的方式などが挙げられる。
前記湿式方式としては、例えば、印刷方式、コーティング方式などが挙げられる。
前記化学的方式としては、例えば、ＣＶＤ、プラズマＣＶＤ法などが挙げられる。
前記物理的方式としては、例えば、真空蒸着法、スパッタリング法、イオンプレーティング法などが挙げられる。
【００７０】
なお、前記陰極を形成する際にパターニングを行う場合は、フォトリソグラフィー等による化学的エッチングによって行ってもよいし、レーザー等による物理的エッチングによって行ってもよく、また、マスクを重ねて真空蒸着やスパッタ等をして行ってもよいし、リフトオフ法や印刷法によって行ってもよい。
【００７１】
＜その他の層＞
−基板−
本発明の有機電界発光素子としては、前記基板上に設けられていることが好ましく、陽極と基板とが直接接する形で設けられていてもよいし、中間層を介在する形で設けられていてもよい。
前記基板の材料としては、特に制限はなく、目的に応じて適宜選択することができ、例えば、無機材料、有機材料などが挙げられる。
前記無機材料としては、例えば、イットリア安定化ジルコニア（ＹＳＺ）、無アルカリガラス、ソーダライムガラスなどが挙げられる。
前記有機材料としては、例えば、ポリエチレンテレフタレート、ポリブチレンフタレート、ポリエチレンナフタレート、ポリスチレン、ポリカーボネート、ポリエーテルスルホン、ポリアリレート、ポリイミド、ポリシクロオレフィン、ノルボルネン樹脂、ポリクロロトリフルオロエチレンなどが挙げられる。
【００７２】
前記基板の形状、構造、大きさ等については、特に制限はなく、発光素子の用途、目的等に応じて適宜選択することができる。一般的には、基板の形状としては、板状であることが好ましい。
前記基板の構造としては、単層構造であってもよいし、積層構造であってもよく、また、単一部材で形成されていてもよいし、２以上の部材で形成されていてもよい。前記基板は透明でも不透明でもよく、透明な場合は無色透明でも有色透明でもよい。
【００７３】
前記基板には、その表面又は裏面に透湿防止層（ガスバリア層）を設けることができる。
前記透湿防止層（ガスバリア層）の材料としては、例えば、窒化珪素、酸化珪素等の無機物などが挙げられる。
前記透湿防止層（ガスバリア層）は、例えば、高周波スパッタリング法などにより形成することができる。
【００７４】
−保護層−
本発明の有機電界発光素子は、保護層によって全体が保護されていてもよい。
前記保護層に含まれる材料としては、水分や酸素等の素子劣化を促進するものが素子内に入ることを抑止する機能を有しているものであれば特に制限はなく、目的に応じて適宜選択することができ、例えば、Ｉｎ、Ｓｎ、Ｐｂ、Ａｕ、Ｃｕ、Ａｇ、Ａｌ、Ｔｉ、Ｎｉ、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２、ＳｉＮｘ、ＳｉＮｘＯｙ、ＭｇＦ２、ＬｉＦ、ＡｌＦ３、ＣａＦ２、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質などが挙げられる。
【００７５】
前記保護層の形成方法としては、特に制限はなく、目的に応じて適宜選択することができ、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法などが挙げられる。
【００７６】
−封止容器−
本発明の有機電界発光素子としては、封止容器を用いて全体が封止されていてもよい。更に、前記封止容器と有機電界発光素子の間の空間には、水分吸収剤又は不活性液体を封入してもよい。
前記水分吸収剤としては、特に制限はなく、目的に応じて適宜選択することができ、例えば酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウムなどが挙げられる。
前記不活性液体としては、特に制限はなく、目的に応じて適宜選択することができ、例えばパラフィン類、流動パラフィン類、フッ素系溶剤、塩素系溶剤、シリコーンオイル類などが挙げられる。
【００７７】
−樹脂封止層−
本発明の有機電界発光素子としては、大気からの酸素や水分による素子性能劣化を樹脂封止層により封止することで抑制するようにしてもよい。
前記樹脂封止層の樹脂素材としては、特に制限はなく、目的に応じて適宜選択することができ、例えばアクリル樹脂、エポキシ樹脂、フッ素系樹脂、シリコーン系樹脂、ゴム系樹脂、エステル系樹脂などが挙げられる。これらの中でも、水分防止機能の点からエポキシ樹脂が特に好ましい。前記エポキシ樹脂の中でも熱硬化型エポキシ樹脂、又は光硬化型エポキシ樹脂が好ましい。
【００７８】
前記樹脂封止層の形成方法としては、特に制限はなく、目的に応じて適宜選択することができ、例えば、樹脂溶液を塗布する方法、樹脂シートを圧着又は熱圧着する方法、蒸着やスパッタリング等により乾式重合する方法などが挙げられる。
【００７９】
（有機電界発光素子の層構成）
図１は、本発明の有機電界発光素子の層構成の一例を示す概略図である。有機電界発光素子１０としては、基板１上に形成された陽極２と、正孔注入層３と、正孔輸送層４と、有機層５と、電子輸送層６と、電子注入層７と、陰極８とをこの順に積層してなり、前記有機層５は、前記正孔輸送層４側から順に第１有機層５１と、第２有機層５２と、第３有機層５３とを積層してなる。なお、陽極２と陰極８とは電源を介して互いに接続されている。
【００８０】
また、図２に一例を示すように、基板１上に形成された陽極２と、正孔注入層３と、第１有機層５１と、第２有機層５２と、第３有機層５３と、電子輸送層６と、電子注入層７と、陰極８とをこの順に積層してなる構成としてもよく、図３に一例を示すように、基板１上に形成された陽極２と、正孔注入層３と、第１有機層５１と、第２有機層５２と、第３有機層５３と、電子注入層７と、陰極８とをこの順に積層してなる構成としてもよい。
【００８１】
（用途）
本発明の有機電界発光素子としては、特に制限はなく、目的に応じて適宜選択することができるが、表示素子、ディスプレイ、バックライト、電子写真、照明光源、記録光源、露光光源、読み取り光源、標識、看板、インテリア、光通信などに好適に利用できる。
前記有機電界発光ディスプレイをフルカラータイプのものとする方法としては、例えば「月刊ディスプレイ」、２０００年９月号、３３〜３７ページに記載されているように、色の３原色（青色（Ｂ）、緑色（Ｇ）、赤色（Ｒ））に対応する光をそれぞれ発光する有機電界発光素子を基板上に配置する３色発光法、白色発光用の有機電界発光素子による白色発光をカラーフィルターを通して３原色に分ける白色法、青色発光用の有機電界発光素子による青色発光を蛍光色素層を通して赤色（Ｒ）及び緑色（Ｇ）に変換する色変換法などが知られている。
【００８２】
また、本発明の有機電界発光素子としては、前記正孔輸送性燐光発光材料や前記電子トラップ材料などにより得られる異なる発光色を複数組み合わせて用いることにより、所望の発光色を得ることができる。例えば、青色、緑色及び赤色用の有機電界発光素子とする場合、所望の波長付近に発光ピークを有する正孔輸送性燐光発光材料、電子トラップ材料を第１有機層及び第２有機層に含有させればよい。なお、前記正孔輸送性燐光発光材料を主発光とする場合、正孔輸送性燐光材料の三重項励起準位を電子トラップ材料の三重項励起準位よりも小さくすればよく、前記電子トラップ材料を主発光とする場合、電子トラップ材料の三重項励起準位を正孔輸送性燐光材料の三重項励起準位よりも小さくすればよい。
また、例えば、白色用の有機電界発光素子とする場合、正孔輸送性燐光発光材料に４２０ｎｍ〜５００ｎｍに発光ピークを有する青色燐光発光材料を用いて、第１有機層に５００ｎｍ〜５７０ｎｍに発光ピークを有する緑色発光材料及び５７０ｎｍ〜６５０ｎｍに発光ピークを有する赤色発光材料を含有させるようにしてもよい。
【実施例】
【００８３】
以下、本発明の実施例を説明するが、本発明は、これらの実施例に何ら限定されるものではない。
以下の実施例において、第１有機層、第２有機層、及び第３有機層の厚み（膜厚）は、触針式表面形状測定器により、１０箇所測定した平均値である平均厚みである。
【００８４】
（実施例１）
＜緑色有機電界発光素子の作製＞
厚み０．５ｍｍ、２．５ｃｍ角のガラス基板を洗浄容器に入れ、２−プロパノール中で超音波洗浄した後、３０分間ＵＶ−オゾン処理を行った。このガラス基板上に真空蒸着法にて以下の各層を蒸着した。なお、以下の実施例及び比較例における蒸着速度は、特に断りのない場合は０．２ｎｍ／秒である。蒸着速度は水晶振動子を用いて測定した。また、以下の各層の厚みは水晶振動子を用いて測定した。
まず、ガラス基板上に、陽極としてＩＴＯ（Ｉｎｄｉｕｍ  Ｔｉｎ  Ｏｘｉｄｅ）を厚み７０ｎｍにスパッタして設けた。
次に、正孔注入層として、下記構造式で表される化合物（Ｉｒ錯体Ｇ−１）を厚み１０ｎｍになるように、陽極（ＩＴＯ）上に蒸着させた。
【化８】
2011171269.tif 000010
Ｉｒ錯体Ｇ−１
第１ホスト材料として化合物１を、第１正孔輸送性燐光発光材料としてＩｒ錯体Ｇ−１を、第１有機層の質量に対して化合物１が８５質量％、Ｉｒ錯体Ｇ−１が１５質量％となるように共蒸着により、正孔注入層上に厚さ３０ｎｍの第１有機層（正孔輸送層兼発光層）を成膜した。
【化９】
2011171269.tif 000011
化合物１
第２ホスト材料として化合物１を、第２正孔輸送性燐光発光材料としてＩｒ錯体Ｇ−１を、電子トラップ材料として下記構造式で表される化合物（Ｐｔ錯体Ｇ−１）を、第１有機層の質量に対して化合物１が８４質量％、Ｉｒ錯体Ｇ−１が１５質量％、Ｐｔ錯体Ｇ−１が１質量％となるように共蒸着により、第１有機層上に厚さ３０ｎｍの第２有機層（発光層）を成膜した。
【化１０】
2011171269.tif 000012
Ｐｔ錯体Ｇ−１
下記構造式で表される化合物２を蒸着し、第２有機層上に厚み５ｎｍの第３有機層（正孔ブロック層）を成膜した。
【化１１】
2011171269.tif 000013
化合物２
電子輸送層として、トリス（８−キノリノール）アルミニウム錯体（Ａｌｑ）を厚み４５ｎｍになるように第３有機層上に蒸着させた。
次に、電子輸送層上に、陰極としてパタ−ニングしたマスク（発光領域が２ｍｍ×２ｍｍとなるマスク）を設置し、金属アルミニウムを厚み１００ｎｍとなるように蒸着した。
以上により作製した積層体を、アルゴンガスで置換したグローブボックス内に入れ、ステンレス製の封止缶、及び紫外線硬化型の接着剤（ＸＮＲ５５１６ＨＶ、長瀬チバ株式会社製）を用いて封止した。以上により、実施例１の有機電界発光素子を作製した。
【００８５】
（評価）
作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を以下のように評価した。
【００８６】
＜駆動電圧＞
ＫＥＩＴＨＬＥＹ社製ソースメジャーユニット２４００型を用いて、直流電流通電時の電圧を計測した。
【００８７】
＜外部量子効率の測定＞
ＫＥＩＴＨＬＥＹ社製ソースメジャーユニット２４００型を用いて、直流電流を各有機電界発光素子に印加し、発光させた。発光時の輝度をトプコン社製輝度計ＢＭ−８を用いて測定した。発光スペクトルと発光波長は、浜松ホトニクス株式会社製スペクトルアナライザーＰＭＡ−１１を用いて測定した。これらの数値をもとに、外部量子効率を輝度換算法により算出した。
【００８８】
＜耐久性＞
各有機電界発光素子を、初期輝度５，０００ｃｄ／ｍ２で輝度が半減するまで定電流駆動し、輝度半減期（ｔ５０００）を測定する。５，０００ｃｄ／ｍ２の輝度半減期より、１．５乗則を仮定し、下記式より、１，０００ｃｄ／ｍ２の輝度半減期を算出した。
ｔ１０００＝ｔ５０００×（５，０００ｃｄ／１，０００ｃｄ）１．５
【００８９】
＜色度変化（Δ色度）＞
東陽テクニカ製ソースメジャーユニット２４００型を用いて、直流定電圧を各有機電界発光素子に印加して発光させた。得られた発光スペクトルを島津製作所製の発光スペクトル測定システム（ＥＬＳ１５００）で測定し、得られたスペクトルからＣＩＥ表色系を用いｘ値とｙ値を算出した。色度変化（Δ色度）は、電流密度を０．１ｍＡ／ｃｍ２から１０ｍＡ／ｃｍ２に変化させた時のｘ値、ｙ値の変化量(Δｘ、Δｙ)よりΔ色度＝（Δｙ２＋Δｘ２）０．５を算出した。
【００９０】
＜正孔ブロック層の三重項準位（Ｔ１）＞
石英基板上に真空上着法にて、厚み５０ｎｍの有機膜を作製した。前記有機膜を、７７Ｋまで冷却し、（株）島津製作所製分光蛍光光度計ＲＦ−５３００ＰＣを用いて蛍光スペクトルを取得した。７７Ｋで得られた蛍光スペクトルの燐光成分の短波長側切片の値より三重項準位を算出した。
【００９１】
＜正孔輸送性燐光発光材料の三重項準位（Ｔ１）＞
石英基板上に真空上着法にて、ｍＣＰと該ｍＣＰに対して１０質量％の燐光材料を共蒸着し、厚みが５０ｎｍの有機膜を作製した。前記有機膜を室温下で、（株）島津製作所製分光蛍光光度計ＲＦ−５３００ＰＣを用いて蛍光スペクトルを取得した。得られた蛍光スペクトルの燐光成分の短波長側スペクトル切片の値より三重項準位を算出した。
【００９２】
（実施例２）
＜緑色有機電界発光素子の作製＞
実施例１において、第１有機層を第１有機層の質量に対して化合物１が８４質量％、Ｉｒ錯体Ｇ−１が１５質量％、更に電子トラップ材料としてのＰｔ錯体Ｇ−１が１質量％とした以外は、実施例１と同様にして、実施例２の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９３】
（実施例３）
＜緑色有機電界発光素子の作製＞
実施例１において、第１有機層を第１有機層の質量に対して化合物１が８２質量％、Ｉｒ錯体Ｇ−１が１５質量％、Ｐｔ錯体Ｇ−１が３質量％とし、第２有機層を第２有機層の質量に対して化合物１が８２質量％、Ｉｒ錯体Ｇ−１が１５質量％、Ｐｔ錯体Ｇ−１が３質量％と変更した以外は、実施例１と同様にして、実施例３の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９４】
（比較例１）
＜緑色有機電界発光素子の作製＞
実施例１において、第２有機層に含まれるＰｔ錯体Ｇ−１を除き、化合物１の濃度を８５質量％と変更した以外は、実施例１と同様にして、比較例１の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９５】
（比較例２）
＜緑色有機電界発光素子の作製＞
実施例１において、第２有機層の電子トラップ材料をＰｔ錯体Ｇ−１から以下の構造式で表されるＩｒ錯体Ｇ−２に変更した以外は、実施例２と同様にして、比較例２の有機電界発光素子を作製した。
【化１２】
2011171269.tif 000014
Ｉｒ錯体Ｇ−２
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９６】
（比較例３）
＜緑色有機電界発光素子の作製＞
実施例２において、第１有機層、第２有機層の電子トラップ材料をＰｔ錯体Ｇ−１からＩｒ錯体Ｇ−２に変更した以外は、実施例２と同様にして、比較例３の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９７】
（比較例４）
＜緑色有機電界発光素子の作製＞
実施例３において、第１有機層、第２有機層の電子トラップ材料をＰｔ錯体Ｇ−１からＩｒ錯体Ｇ−２に変更した以外は、実施例３と同様にして、比較例４の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９８】
（比較例５）
＜緑色有機電界発光素子の作製＞
実施例２において、第１有機層及び第２有機層の電子トラップ材料を１質量％から１０質量％に、第１有機層及び第２有機層の化合物１の濃度を８４質量％から７５質量％に変更した以外は、実施例２と同様にして、比較例５の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【００９９】
（実施例４）
＜緑色有機電界発光素子の作製＞
実施例３において、第１有機層、第２有機層の電子トラップ材料をＰｔ錯体Ｇ−１から下記構造式で表される化合物３に変更した以外は、実施例３と同様にして、実施例４の有機電界発光素子を作製した。
【化１３】
2011171269.tif 000015
化合物３
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１００】
（比較例６）
＜緑色有機電界発光素子の作製＞
実施例３において、第１有機層及び第２有機層の厚みをそれぞれ、３０ｎｍから１５ｎｍに変更した以外は、実施例３と同様にして、比較例６の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１０１】
（比較例７）
＜緑色有機電界発光素子の作製＞
比較例１において、第１有機層の組成をα−ＮＰＤ(Ｂｉｓ[Ｎ−(１−ｎａｐｈｔｈｙｌ)−Ｎ−ｐｈｅｎｙ]ｂｅｎｚｉｄｉｎｅ)１００質量％に変更した以外は、比較例１と同様にして、比較例７の有機電界発光素子を作製した。
【化１４】
2011171269.tif 000016
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１０２】
実施例１〜４、及び比較例１〜７で使用した材料のＨＯＭＯ準位、ＬＵＭＯ準位の計算結果、三重項準位（Ｔ１）の測定結果を表１に示す。なお、ＨＯＭＯ準位、ＬＵＭＯ準位は、米国Ｇａｕｓｓｉａｎ社製の分子軌道計算用ソフトウェア（Ｇａｕｓｓｉａｎ０３（Ｇａｕｓｓｉａｎ  ０３，  Ｒｅｖｉｓｉｏｎ  Ｄ．０２，Ｍ．Ｊ．Ｆｒｉｓｃｈ，ｅｔ  ａｌ，  Ｇａｕｓｓｉａｎ，  Ｉｎｃ．，  Ｗａｌｌｉｎｇｆｏｒｄ  ＣＴ，２００４．）を用いて計算した時の計算値であり、キーワードとしてＢ３ＬＹＰ／６−３１Ｇ＊を用いて構造最適化を行うことにより算出した。
【０１０３】
【表１】
2011171269.tif 000017
【０１０４】
実施例１〜４及び比較例１〜７で作製した有機電界発光素子について、駆動電圧、外部量子効率、駆動耐久性及び色度変化の評価結果、及び素子構成を表２、表３に示す。
【０１０５】
【表２】
2011171269.tif 000018
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度(ｘ，ｙ)は輝度が１０００ｃｄ／ｍ２での値である。)
【０１０６】
【表３】
2011171269.tif 000019
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度(ｘ，ｙ)は輝度が１０００ｃｄ／ｍ２での値である。)
【０１０７】
比較例７（特許文献１（特許第３，９２９，６８９号公報））に対し、比較例１（特許文献２（国際公開第２００９／０３０９８１号パンフレット））は効率・耐久性が高いものの電流値による色度変化が大きいという課題がある。実施例１〜４は、比較例１と比較して効率・耐久性の向上、電流値による色度変化の抑制を両立している。これは電子トラップ材料の添加により、発光位置の変化が抑制されたためと考えられる。また、電子トラップ材料をＬＵＭＯ準位の浅いＩｒ錯体Ｇ−２に変更した比較例２〜４と比較して、実施例１〜４は、効率・耐久性、電流値による色度変化ともに優れている。
また、第１有機層、第２有機層の各厚みが１５ｎｍの比較例６は、実施例１〜４に比較して効率・耐久性が低く電流値による色度変化が大きいことがわかる。
【０１０８】
（実施例５）
＜緑色有機電界発光素子の作製＞
実施例１において、第１有機層の第１正孔輸送性燐光材料の濃度を３０質量％に、また、第２有機層の電子トラップ材料をＰｔ錯体Ｇ−１から、下記構造式で表されるＰｔ錯体Ｇ−２に変更した以外は、実施例１と同様にして、有機電界発光素子を作製した。
【化１５】
2011171269.tif 000020
Ｐｔ錯体Ｇ−２
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１０９】
（実施例６）
＜緑色有機電界発光素子の作製＞
実施例５において、第１有機層を第１有機層の質量に対して化合物１が６９質量％、Ｉｒ錯体Ｇ−１が３０質量％、更に電子トラップ材料としてのＰｔ錯体Ｇ−２が１質量％とした以外は、実施例５と同様にして、実施例６の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１０】
（実施例７）
＜緑色有機電界発光素子の作製＞
実施例５において、第１有機層を第１有機層の質量に対して化合物１が６７質量％、Ｉｒ錯体Ｇ−１が３０質量％、Ｐｔ錯体Ｇ−２が３質量％とし、第２有機層を第２有機層の質量に対して化合物１が８２質量％、Ｉｒ錯体Ｇ−１が１５質量％、Ｐｔ錯体Ｇ−２が３質量％と変更した以外は、実施例５と同様にして、実施例７の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１１】
（比較例８）
＜緑色有機電界発光素子の作製＞
実施例５において、第２有機層からＰｔ錯体Ｇ−２を除いた以外は、実施例５と同様にして、比較例８の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１２】
（比較例９）
＜緑色有機電界発光素子の作製＞
実施例５において、第２有機層に含まれる電子トラップ材料をＰｔ錯体Ｇ−２からＩｒ錯体Ｇ−２に変更した以外は、実施例５と同様にして、比較例９の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１３】
（比較例１０）
＜緑色有機電界発光素子の作製＞
実施例６において、第１有機層、第２有機層の電子トラップ材料をＰｔ錯体Ｇ−２からＩｒ錯体Ｇ−２に変更した以外は、実施例６と同様にして、比較例１０の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１４】
（比較例１１）
＜緑色有機電界発光素子の作製＞
実施例７において、第１有機層、第２有機層の電子トラップ材料をＰｔ錯体Ｇ−２からＩｒ錯体Ｇ−２に変更した以外は、実施例７と同様にして、比較例１１の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１５】
（比較例１２）
＜緑色有機電界発光素子の作製＞
実施例６において、第１有機層及び第２有機層の電子トラップ材料を１質量％から１０質量％に、第１有機層及び第２有機層の化合物１の濃度を６９質量％から６０質量％に変更した以外は、実施例６と同様にして、比較例１２の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１６】
（比較例１３）
＜緑色有機電界発光素子の作製＞
実施例６において、第１有機層、第２有機層の厚みをそれぞれ、３０ｎｍから１５ｎｍに変更した以外は、実施例６と同様にして、比較例１３の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１１７】
実施例５〜７及び比較例８〜１３で使用した材料のＨＯＭＯ準位、ＬＵＭＯ準位の計算結果、三重項準位（Ｔ１）の測定結果を表４に示す。ＨＯＭＯ準位、ＬＵＭＯ準位は、米国Ｇａｕｓｓｉａｎ社製の分子軌道計算用ソフトウェア（Ｇａｕｓｓｉａｎ０３（Ｇａｕｓｓｉａｎ  ０３，  Ｒｅｖｉｓｉｏｎ  Ｄ．０２，Ｍ．Ｊ．Ｆｒｉｓｃｈ，ｅｔ  ａｌ，  Ｇａｕｓｓｉａｎ，  Ｉｎｃ．，  Ｗａｌｌｉｎｇｆｏｒｄ  ＣＴ，２００４．）を用いて計算した時の計算値であり、キーワードとしてＢ３ＬＹＰ／６−３１Ｇ＊を用いて構造最適化を行うことにより算出した。
【０１１８】
【表４】
2011171269.tif 000021
【０１１９】
実施例５〜７及び比較例８〜１３で作製した有機電界発光素子について、駆動電圧、外部量子効率、駆動耐久性及び色度変化の評価結果、及び素子構成を表５に示す。
【０１２０】
【表５】
2011171269.tif 000022
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度(ｘ，ｙ)は輝度が１０００ｃｄ／ｍ２での値である。)
【０１２１】
実施例５〜７は、比較例８と比較して効率・耐久性の向上、電流値による色度変化の抑制を両立している。これは電子トラップ材料の添加により、発光位置の変化が抑制されたためと考えられる。また、電子トラップ材料をＬＵＭＯ準位の浅いＩｒ錯体Ｇ−２に変更した比較例９〜１１と比較して、実施例５〜７は、効率・耐久性、電流値による色度変化ともに優れている。
また、第１有機層、第２有機層の各厚みが１５ｎｍの比較例１３は、実施例５〜７に比較して効率・耐久性が低く電流値による色度変化が大きいことがわかる。
【０１２２】
（実施例８）
＜青色有機電界発光素子の作製＞
実施例１において、正孔注入層をＩｒ錯体Ｇ−１に代えてＭｏＯ３に、第１正孔輸送性燐光材料、第２正孔輸送性燐光材料をＩｒ錯体Ｇ−１に代えて、下記構造式で表されるＩｒ錯体Ｂ−１に、また、第２有機層の電子トラップ材料をＰｔ錯体Ｇ−１に代えて下記構造式で表されるＰｔ錯体Ｂ−１に、また、第３有機層を化合物２に代えて化合物１に変更した以外は実施例１と同様にして、実施例８の有機電界発光素子を作製した。
【化１６】
2011171269.tif 000023
Ｉｒ錯体Ｂ−１
【化１７】
2011171269.tif 000024
Ｐｔ錯体Ｂ−１
実施例１と同様に、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２３】
（実施例９）
＜青色有機電界発光素子の作製＞
実施例８において、第１有機層を第１有機層の質量に対して化合物１が８４質量％、Ｉｒ錯体Ｂ−１が１５質量％、更に電子トラップ材料としてのＰｔ錯体Ｂ−１が１質量％とした以外は、実施例８と同様にして、実施例９の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２４】
（実施例１０）
＜青色有機電界発光素子の作製＞
実施例８において、第１有機層を第１有機層の質量に対して化合物１が８２質量％、Ｉｒ錯体Ｂ−１が１５質量％、Ｐｔ錯体Ｂ−１が３質量％とし、第２有機層を第２有機層の質量に対して化合物１が８２質量％、Ｉｒ錯体Ｂ−１が１５質量％、Ｐｔ錯体Ｂ−１が３質量％と変更した以外は、実施例８と同様にして、実施例１０の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２５】
（比較例１４）
＜青色有機電界発光素子の作製＞
実施例８において、第２有機層からＰｔ錯体Ｂ−１を除いた以外は、実施例８と同様にして、比較例１４の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２６】
（比較例１５）
＜青色有機電界発光素子の作製＞
実施例９において、第２有機層に含まれる電子トラップ材料をＰｔ錯体Ｂ−１から下記構造式で表されるＩｒ錯体Ｂ−２に変更した以外は、実施例９と同様にして、比較例１５の有機電界発光素子を作製した。
【化１８】
2011171269.tif 000025
Ｉｒ錯体Ｂ−２
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２７】
（比較例１６）
＜青色有機電界発光素子の作製＞
実施例９において、第１有機層及び第２有機層に含まれる電子トラップ材料をＰｔ錯体Ｂ−１からＩｒ錯体Ｂ−２に変更した以外は、実施例９と同様にして、比較例１６の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２８】
（比較例１７）
＜青色有機電界発光素子の作製＞
実施例１０において、第１有機層及び第２有機層に含まれる電子トラップ材料をＰｔ錯体Ｂ−１からＩｒ錯体Ｂ−２に変更した以外は、実施例１０と同様にして、比較例１７の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１２９】
（比較例１８）
＜青色有機電界発光素子の作製＞
実施例９において、第１有機層及び第２有機層の電子トラップ材料を１質量％から１０質量％に、第１有機層及び第２有機層の化合物１の濃度を８４質量％から７５質量％に変更した以外は、実施例９と同様にして、比較例１８の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１３０】
（比較例１９）
＜青色有機電界発光素子の作製＞
実施例９において、第１有機層及び第２有機層の厚みをそれぞれ、３０ｎｍから１５ｎｍに変更した以外は、実施例９と同様にして、比較例１９の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１３１】
実施例８〜１０及び比較例１４〜１９で使用した材料のＨＯＭＯ準位、ＬＵＭＯ準位の計算結果、三重項準位(Ｔ１)の測定結果を表６に示す。ＨＯＭＯ準位、ＬＵＭＯ準位は、米国Ｇａｕｓｓｉａｎ社製の分子軌道計算用ソフトウェア（Ｇａｕｓｓｉａｎ０３（Ｇａｕｓｓｉａｎ  ０３，  Ｒｅｖｉｓｉｏｎ  Ｄ．０２，Ｍ．Ｊ．Ｆｒｉｓｃｈ，ｅｔ  ａｌ，  Ｇａｕｓｓｉａｎ，  Ｉｎｃ．，  Ｗａｌｌｉｎｇｆｏｒｄ  ＣＴ，２００４．）を用いて計算した時の計算値であり、キーワードとしてＢ３ＬＹＰ／６−３１Ｇ＊を用いて構造最適化を行うことにより算出した。
【０１３２】
【表６】
2011171269.tif 000026
【０１３３】
実施例８〜１０及び比較例１４〜１９で作製した有機電界発光素子について、駆動電圧、外部量子効率、駆動耐久性及び色度変化の評価結果、及び素子構成を表７に示す。
【０１３４】
【表７】
2011171269.tif 000027
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度(ｘ，ｙ)は輝度が１０００ｃｄ／ｍ２での値である。)
【０１３５】
実施例８〜１０は、比較例１４と比較して効率・耐久性の向上、電流値による色度変化の抑制を両立している。これは電子トラップ材料の添加により、発光位置の変化が抑制されたためと考えられる。また、電子トラップ材料をＬＵＭＯ準位の浅いＩｒ錯体Ｂ−２に変更した比較例１５〜１７と比較して、実施例８〜１０は、効率・耐久性、電流値による色度変化ともに優れている。
また、第１有機層、第２有機層の各厚みが１５ｎｍの比較例１９は、実施例８〜１０に比較して効率・耐久性が低く電流値による色度変化が大きいことがわかる。
【０１３６】
（実施例１１）
＜青色有機電界発光素子の作製＞
実施例８において、第１有機層の第１正孔輸送性燐光材料の濃度を３０質量％、第１ホストの濃度を７０質量％とし、また、第２有機層の電子トラップ材料をＰｔ錯体Ｂ−１から、下記構造式で表されるＰｔ錯体Ｂ−２に変更した以外は、実施例８と同様にして、実施例１１の有機電界発光素子を作製した。
【化１９】
2011171269.tif 000028
Ｐｔ錯体Ｂ−２
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１３７】
（実施例１２）
＜青色有機電界発光素子の作製＞
実施例１１において、第１有機層を第１有機層の質量に対して化合物１が６９質量％、Ｉｒ錯体Ｂ−１が３０質量％、更に電子トラップ材料としてのＰｔ錯体Ｂ−２が１質量％とした以外は、実施例１１と同様にして、実施例１２の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１３８】
（実施例１３）
＜青色有機電界発光素子の作製＞
実施例１２において、第１有機層を第１有機層の質量に対して化合物１が６７質量％、Ｉｒ錯体Ｂ−１が３０質量％、Ｐｔ錯体Ｂ−２が３質量％とし、第２有機層を第２有機層の質量に対して化合物１が８２質量％、Ｉｒ錯体Ｂ−１が１５質量％、Ｐｔ錯体Ｂ−２が３質量％と変更した以外は、実施例１２と同様にして、実施例１３の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１３９】
（比較例２０）
＜青色有機電界発光素子の作製＞
実施例１１において、第２有機層からＰｔ錯体Ｂ−２を除いた以外は、実施例１１と同様にして、比較例２０の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１４０】
（比較例２１）
＜青色有機電界発光素子の作製＞
実施例１１において、第２有機層に含まれる電子トラップ材料をＰｔ錯体Ｂ−２からＩｒ錯体Ｂ−２に変更した以外は、実施例１１と同様にして、比較例２１の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１４１】
（比較例２２）
＜青色有機電界発光素子の作製＞
実施例１２において、第１有機層及び第２有機層に含まれる電子トラップ材料をＰｔ錯体Ｂ−２からＩｒ錯体Ｂ−２に変更した以外は、実施例１２と同様にして、比較例２２の有機電界発光素子を作製した。
実施例１と同様にして、作製した有機電界発光素子の駆動電圧、外部量子効率、耐久性、色度変化（Δ色度）、正孔ブロックの三重項準位（Ｔ１）、及び正孔輸送性燐光発光材料の三重項準位（Ｔ１）を評価した。
【０１４２】
（比較例２３）
＜青色有機電界発光素子の作製＞
実施例１３において、第１有機層及び第２有機層に含まれる電子トラップ材料をＰｔ錯体Ｂ−２からＩｒ錯体Ｂ−２に変更した以外は、実施例１３と同様にして、比較例２３の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１４３】
（比較例２４）
＜青色有機電界発光素子の作製＞
実施例１２において、第１有機層及び第２有機層の電子トラップ材料を１質量％から１０質量％に、第１有機層及び第２有機層の化合物１の濃度を６９質量％から６０質量％に変更した以外は、実施例１２と同様にして、比較例２４の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１４４】
（比較例２５）
＜青色有機電界発光素子の作製＞
実施例１２において、第１有機層及び第２有機層の厚みをそれぞれ、３０ｎｍから１５ｎｍに変更した以外は、実施例１２と同様にして比較例２５の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１４５】
実施例１１〜１３及び比較例２０〜２５で使用した材料のＨＯＭＯ準位、ＬＵＭＯ準位の計算結果、三重項準位(Ｔ１)の測定結果を表８に示す。ＨＯＭＯ準位、ＬＵＭＯ準位は、米国Ｇａｕｓｓｉａｎ社製の分子軌道計算用ソフトウェア（Ｇａｕｓｓｉａｎ０３（Ｇａｕｓｓｉａｎ  ０３，  Ｒｅｖｉｓｉｏｎ  Ｄ．０２，Ｍ．Ｊ．Ｆｒｉｓｃｈ，ｅｔ  ａｌ，  Ｇａｕｓｓｉａｎ，  Ｉｎｃ．，  Ｗａｌｌｉｎｇｆｏｒｄ  ＣＴ，２００４．）を用いて計算した時の計算値であり、キーワードとしてＢ３ＬＹＰ／６−３１Ｇ＊を用いて構造最適化を行うことにより算出した。
【０１４６】
【表８】
2011171269.tif 000029
【０１４７】
実施例１１〜１３及び比較例２０〜２５で作製した有機電界発光素子について、駆動電圧、外部量子効率、駆動耐久性及び色度変化の評価結果、及び素子構成を表９に示す。
【０１４８】
【表９】
2011171269.tif 000030
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度(ｘ，ｙ)は輝度が１０００ｃｄ／ｍ２での値である。)
【０１４９】
実施例１１〜１３は、比較例２０と比較して効率・耐久性の向上、電流値による色度変化の抑制を両立している。これは電子トラップ材料の添加により、発光位置の変化が抑制されたためと考えられる。また、電子トラップ材料をＬＵＭＯ準位の浅いＩｒ錯体Ｂ−２に変更した比較例２１〜２３と比較して、実施例１１〜１３は、効率・耐久性、電流値による色度変化ともに優れている。
また、第１有機層、第２有機層の各厚みが１５ｎｍの比較例２５は、実施例１１〜１３に比較して効率・耐久性が低く電流値による色度変化が大きいことがわかる。
【０１５０】
（実施例１４）
＜緑色有機電界発光素子の作製＞
実施例５において、正孔注入層をＩｒ錯体Ｇ−１に代えてα−ＮＰＤ  ７０質量％とＭｏＯ３  ３０質量％に、第１有機層において、第１正孔輸送性燐光材料、第２正孔輸送性燐光材料をＩｒ錯体Ｇ−１に代えてＩｒ錯体Ｂ−１に、また、第２有機層の電子トラップ材料をＰｔ錯体Ｇ−２に代えてＰｔ錯体Ｇ−１に、また、第３有機層を化合物２に代えて化合物１に変更した以外は、実施例５と同様にして、実施例１４の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５１】
（実施例１５）
＜緑色有機電界発光素子の作製＞
実施例１４において、第１有機層を第１有機層の質量に対して化合物１が６９質量％、Ｉｒ錯体Ｂ−１が３０質量％、更に電子トラップ材料としてのＰｔ錯体Ｇ−１が１質量％とした以外は、実施例１４と同様にして、実施例１５の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５２】
（実施例１６）
＜緑色有機電界発光素子の作製＞
実施例１５において、第１有機層を第１有機層の質量に対して化合物１が６７質量％、Ｉｒ錯体Ｂ−１が３０質量％、Ｐｔ錯体Ｇ−１が３質量％とし、第２有機層を第２有機層の質量に対して化合物１が８２質量％、Ｉｒ錯体Ｂ−１が１５質量％、Ｐｔ錯体Ｇ−１が３質量％と変更した以外は、実施例１５と同様にして、実施例１６の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５３】
（比較例２６）
＜緑色有機電界発光素子の作製＞
実施例１４において、第２有機層に含まれる電子トラップ材料をＰｔ錯体Ｇ−１からＩｒ錯体Ｇ−１に変更した以外は、実施例１４と同様にして、比較例２６の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５４】
（比較例２７）
＜緑色有機電界発光素子の作製＞
実施例１５において、第１有機層及び第２有機層に含まれる電子トラップ材料をＰｔ錯体Ｇ−１からＩｒ錯体Ｇ−１に変更した以外は、実施例１５と同様にして、比較例２７の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５５】
（比較例２８）
＜緑色有機電界発光素子の作製＞
実施例１６において、第１有機層及び第２有機層に含まれる電子トラップ材料をＰｔ錯体Ｇ−１からＩｒ錯体Ｇ−１に変更した以外は、実施例１６と同様にして、比較例２８の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５６】
（比較例２９）
＜緑色有機電界発光素子の作製＞
実施例１５において、第１有機層を第１有機層の質量に対して化合物１が６０質量％、Ｉｒ錯体Ｂ−１が３０質量％、Ｐｔ錯体Ｇ−１が１０質量％とし、第２有機層を第２有機層の質量に対して化合物１が７５質量％、Ｉｒ錯体Ｂ−１が１５質量％、Ｐｔ錯体Ｇ−１が１０質量％と変更した以外は、実施例１５と同様にして、比較例２９の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５７】
（比較例３０）
＜緑色有機電界発光素子の作製＞
実施例１５において、第１有機層及び第２有機層の厚みをそれぞれ、３０ｎｍから１５ｎｍに変更した以外は、実施例１５と同様にして比較例３０の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１５８】
実施例１４〜１６及び比較例２６〜３０で作製した有機電界発光素子について、駆動電圧、外部量子効率、駆動耐久性及び色度変化の評価結果、及び素子構成を表１０に示す。
【０１５９】
【表１０】
2011171269.tif 000031
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度（ｘ，ｙ）は輝度が１０００ｃｄ／ｍ２での値である。)
【０１６０】
実施例１４〜１６、比較例２６〜２８では電子トラップ材料が主発光となるため、緑色有機電界発光素子となる。
実施例１４〜１６は、比較例２６と比較して効率・耐久性の向上、電流値による色度変化の抑制を両立している。これは電子トラップ材料の添加により、発光位置の変化が抑制されたためと考えられる。また、電子トラップ材料をＬＵＭＯ準位の浅いＩｒ錯体Ｇ−１に変更した比較例２７〜２８と比較して、実施例１４〜１６は、効率・耐久性、電流値による色度変化ともに優れている。
また、第１有機層、第２有機層の各厚みが１５ｎｍの比較例３０は、実施例１４〜１６に比較して効率・耐久性が低く電流値による色度変化が大きいことがわかる。
【０１６１】
（実施例１７）
＜白色有機電界発光素子の作製＞
実施例１４において、第１有機層において、化合物１の濃度を６９．９質量％、Ｉｒ錯体Ｂ−１の濃度を３０質量％、その他の成分として、下記構造式で表されるＩｒ錯体Ｒ−１を０．１質量％とし、第２有機層において、化合物１の濃度を８４．４質量％、Ｉｒ錯体Ｂ−１の濃度を１５質量％、Ｐｔ錯体Ｇ−１の濃度を０．５質量％、及びその他の成分として、下記構造式で表されるＩｒ錯体Ｒ−１を０．１質量％に、電子輸送層をＡｌｑから下記構造式で表される化合物４に変更した以外は、実施例１４と同様にして、実施例１７の有機電界発光素子を作製した。
【化２０】
2011171269.tif 000032
Ｉｒ錯体Ｒ−１
【化２１】
2011171269.tif 000033
【０１６２】
（実施例１８）
＜白色有機電界発光素子の作製＞
実施例１７において、第１有機層を第１有機層の質量に対して化合物１が６９．４質量％、Ｉｒ錯体Ｂ−１が３０質量％、Ｉｒ錯体Ｒ−１が０．１質量％、更に電子トラップ材料としてのＰｔ錯体Ｇ−１が０．５質量％とした以外は、実施例１７と同様にして、実施例１８の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１６３】
（比較例３１）
＜白色有機電界発光素子の作製＞
実施例１７において、第２有機層に含まれる電子トラップ材料をＰｔ錯体Ｇ−１からＩｒ錯体Ｇ−１に変更した以外は、実施例１７と同様にして、比較例３１の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１６４】
（比較例３２）
＜白色有機電界発光素子の作製＞
実施例１８において、第１有機層及び第２有機層に含まれる電子トラップ材料をＰｔ錯体Ｇ−１からＩｒ錯体Ｇ−１に変更した以外は、実施例１８と同様にして、比較例３２の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１６５】
（比較例３３）
＜白色有機電界発光素子の作製＞
実施例１８において、第１有機層及び第２有機層の厚みをそれぞれ、３０ｎｍから１５ｎｍに変更した以外は、実施例１８と同様にして、比較例３３の有機電界発光素子を作製した。
実施例１と同様にして、作製した有機電界発光素子の駆動電圧、外部量子効率、耐久性、色度変化（Δ色度）、正孔ブロックの三重項準位（Ｔ１）及び正孔輸送性燐光発光材料の三重項準位（Ｔ１）を評価した。
【０１６６】
実施例１７〜１８及び比較例３１〜３３で作製した有機電界発光素子について、駆動電圧、外部量子効率、駆動耐久性及び色度変化の評価結果、及び素子構成を表１１に示す。
【０１６７】
【表１１】
2011171269.tif 000034
（表中、「第１ホスト」は第１ホスト材料を表し、「第１燐光材」は第１正孔輸送性燐光発光材料を表し、「第１トラップ材」は第１有機層に含有している電子トラップ材料を表し、「第２ホスト」は第２ホスト材料を表し、「第２燐光材」は第２正孔輸送性燐光発光材料を表し、「第２トラップ材」は第２有機層に含有している電子トラップ材料を表す。
電圧、ＥＱＥ(外部量子効率)、耐久性、ＣＩＥ色度（ｘ，ｙ)は輝度が１０００ｃｄ／ｍ２での値である。)
【０１６８】
実施例１７〜１８は、比較例３１と比較して効率・耐久性の向上、電流値による色度変化の抑制を両立している。これは電子トラップ材料の添加により、発光位置の変化が抑制されたためと考えられる。また、電子トラップ材料をＬＵＭＯ準位の浅いＩｒ錯体Ｇ−１に変更した比較例３１〜３２と比較して、実施例１７〜１８は、効率・耐久性、電流値による色度変化ともに優れている。
また、第１有機層、及び第２有機層の各厚みが１５ｎｍの比較例３３は、実施例１７〜１８に比較して効率・耐久性が低く電流値による色度変化が大きいことがわかる。
【産業上の利用可能性】
【０１６９】
本発明の有機電界発光素子は、耐久性、発光効率を向上させつつ、発光位置の変化が小さく、電流による色度変化を抑制できるので、例えば、表示素子、ディスプレイ、バックライト、電子写真、照明光源、記録光源、露光光源、読み取り光源、標識、看板、インテリア、光通信などに好適に用いられる。
【符号の説明】
【０１７０】
１      基板
２      陽極
３      正孔注入層
４      正孔移動層
５      有機層
６      電子輸送層
７      電子注入層
８      陰極
１０      有機電界発光素子
５１      第１有機層
５２      第２有機層
５３      第３有機層
【図１】
2011171269.tif 000035
【図２】
2011171269.tif 000036
【図３】
2011171269.tif 000037